(57)【要約】【課題】防風シートと起毛生地と表地とを有する衣服でありながらも、生地の厚さが大きくなることを防いで、軟らかく伸縮しやすい生地を有する衣服を提供する。【解決手段】伸縮性を有する表地と、裏地と、表地と裏地との間に配される防風シートとを有する衣服であって、防風シートは、厚さが１３μｍ以下であり、防風性能を有する弾性膜であり、裏地は、伸縮性を有する基布と、基布に配された起毛とを有しており、起毛の毛足の長さは４．０ｍｍ以下である衣服である。【選択図】図１
2020017194.tif 000002
【特許請求の範囲】
【請求項１】
伸縮性を有する表地と、裏地と、表地と裏地との間に配される防風シートとを有する衣服であって、
防風シートは、厚さが１３μｍ以下であり、防風性能を有する弾性膜であり、
裏地は、伸縮性を有する基布と、基布に配された起毛とを有しており、起毛の毛足の長さは４．０ｍｍ以下である衣服。
【請求項２】
裏地は、ベース糸と、複数の繊維から構成される起毛用糸との複合糸を含み、起毛用糸は起毛された状態であり、ベース糸の繊度は５８デニール以下である請求項１に記載の衣服。
【請求項３】
裏地は、ベース糸と、複数の繊維から構成される起毛用糸との複合糸を含み、起毛用糸を構成する繊維の数は１５０本以上であり、起毛用糸は起毛された状態である請求項１又は２に記載の衣服。
【請求項４】
裏地の質量に対して起毛の質量が占める割合は、５０質量％以上である請求項１ないし３のいずれかに記載の衣服。
【請求項５】
基布の厚みで起毛の厚みを除して求めた割合は、１５％以下である請求項１ないし４のいずれかに記載の衣服。
【請求項６】
表地と防風シート、又は裏地と防風シートとは、湿気で硬化するウレタン樹脂を含有するホットメルト接着剤で接着されている請求項１ないし５のいずれかに記載の衣服。
【発明の詳細な説明】
【技術分野】
【０００１】
本発明は、伸縮性を有する表地と、裏地と、表地と裏地との間に配される防風シートとを有する衣服に関する。
【背景技術】
【０００２】
防寒性能を向上させる目的で防風シートを生地の裏面に貼着した衣服が知られている。【０００３】
例えば、特許文献１には、軟質ポリウレタンフィルムをポリウレタン系接着剤でデニム基布の裏面に貼着し、前記フィルムの裏に水溶性接着剤により裏地を仮止めして、縫い合わせたジーンズ用積層布地が記載されている。【０００４】
また、例えば、特許文献２には、水膨潤性ウレタン樹脂を含有するフィルムを湿気硬化型ホットメルト樹脂で布帛と接着して構成した保温透湿防水布が記載されている。
【先行技術文献】
【特許文献】
【０００５】
【特許文献１】特開平５−３１８５４号公報
【特許文献２】特開２００２−３７０３３５号公報
【発明の概要】
【発明が解決しようとする課題】
【０００６】
特許文献１では、生地の内側に起毛を設けて、防寒性を向上させることが記載されている。フィルムが露出していると容易にフィルムが破損するため、特許文献２の保温透湿防水布もまた、何らかの裏地を貼着して使用に供されると思われる。特許文献１のジーンズ用積層布地では、軟質ポリウレタンフィルムをデニム基布に貼着することによって、防風性能が付与されるとされている。特許文献２の保温透湿防水布では、水膨潤性透湿ポリウレタンフィルムを基布に貼着することによって、透湿性、防水性及び保温性が付与されるとされている。【０００７】
上記のように布の裏面にフィルムを貼着した布では、フィルムの影響によって生地の厚みが大きくなる。生地の裏面に起毛層を設けた場合は、生地の厚みがさらに大きくなる。そして、そのような生地で縫製した衣服では、着心地が損なわれることがあった。【０００８】
本発明は、防風シートと起毛生地と表地とを有する衣服でありながらも、生地の厚さが大きくなることを防いで、軟らかく伸縮しやすい生地を有する衣服を提供することを目的とする。
【課題を解決するための手段】
【０００９】
伸縮性を有する表地と、裏地と、表地と裏地との間に配される防風シートとを有する衣服であって、防風シートは、厚さが１３μｍ以下であり、防風性能を有する弾性膜であり、裏地は、伸縮性を有する基布と、基布に配された起毛とを有しており、起毛の毛足の長さは４．０ｍｍ以下である衣服により、上記の課題を解決する。【００１０】
上記の衣服において、裏地は、ベース糸と、複数の繊維から構成される起毛用糸との複合糸を含み、起毛用糸は起毛された状態であり、ベース糸の繊度は５８デニール以下であることが好ましい。上記の衣服において、裏地は、ベース糸と、複数の繊維から構成される起毛用糸との複合糸を含み、起毛用糸を構成する繊維の数は１５０本以上であり、起毛用糸は起毛された状態であることが好ましい。裏地の質量に対して起毛の質量が占める割合は、５０質量％以上であることが好ましい。基布の厚みで起毛の厚みを除して求めた割合は、１５％以下であることが好ましい。表地と防風シート、又は裏地と防風シートとは、湿気で硬化するウレタン樹脂を含有するホットメルト接着剤で接着されていることが好ましい。
【発明の効果】
【００１１】
本発明によれば、防風シートと起毛生地と表地とを有する衣服でありながらも、生地の厚さが大きくなることを防いで、軟らかく伸縮しやすい生地を有する衣服を提供することができる。
【図面の簡単な説明】
【００１２】
【図１】衣服を縫製するために使用する生地の一例を示す分解斜視図である。
【図２】裏地の構成の一例を示す模式図である。
【図３】ベース糸に対して起毛用糸を巻回した糸の一例を示す模式図である。
【発明を実施するための形態】
【００１３】
以下、発明を実施するための一実施形態について説明する。
【００１４】
図１に、本実施形態の衣服を縫製するために使用する生地の構成を模式的に示す。図１に示したように、この生地１１は、伸縮性を有する表地１４と、着用者の体に接する側に配される裏地１２と、表地１４と裏地１２との間に配される防風シート１３とを有する。
【００１５】
防風シート１３は、生地１１で衣服を構成した際に吹き付けた風が生地１１を透過することを妨げることが可能であり、弾性を有する膜を使用すればよく、厚さが１３μｍ以下のものを使用すればよい。防風シートの厚みの下限値は、０μｍよりも大きければよく、例えば、１．０μｍ以上のものが成形しやすい。防風シートは、９．０μｍ以下であることがより好ましい。
【００１６】
防風シート１３は、例えば、熱可塑性エラストマーから構成されるものを使用すれば、シート状に成形することが容易であり、弾性も有しているので好ましい。熱可塑性エラストマーとしては、ソフトセグメントとハードセグメントを有しており、プラスチックの成形特性とゴムの弾性とを兼ね備えるポリウレタン系の合成樹脂が挙げられる。
【００１７】
防風シート１３は、衣服を着用した際の蒸れを防止する観点から、水蒸気の透過性を有するものを使用することが好ましい。微小な貫通孔を有する多孔質の膜であれば、水蒸気の透過性を付与することができるが、防風性能が損なわれる。水蒸気の透過性を付与するには、防風シート１３を非多孔質の親水性の素材で構成することが好ましい。親水性の素材で防風シート１３を構成すれば、防風シート１３が含湿し、防風シート１３に含侵された液分を蒸発させることで、透湿性を得ることができる。
【００１８】
表地１４は、伸縮性を有するものであればよい。表地としては、例えば、編地、又はスパンデックス糸などの伸縮性を有する糸により伸縮性を持たせた織編布などの布地などが挙げられる。
【００１９】
裏地１２は、例えば、図２に示したように、伸縮性を有する基布２４と、基布２４に配された起毛２２を有し、毛足の長さが４．０ｍｍ以下のものを使用する。基布は、例えば、編地で構成したり、スパンデックス糸などの伸縮性を有する糸で編地又は織物を構成したりすることにより、基布に伸縮性を付与することができる。起毛の基端部は基布に接続され、起毛の一端部は自由端とする。
【００２０】
裏地１２は、ベース糸と複数の繊維から構成される起毛用糸との複合糸で構成することが好ましい。例えば、基布を構成するベース糸をスパンデックス糸などの伸縮性を有する糸とすることで裏地１２に伸縮性を付与することができるし、ベース糸で編地など伸縮性を有する生地を構成することにより、基布に伸縮性を付与することができる。また、ベース糸を伸縮性を有する糸とし、このベース糸で編地などの伸縮性を有する生地を構成することにより、基布にさらなる伸縮性を付与することが可能になる。
【００２１】
裏地１２をベース糸と起毛用糸との複合糸で構成することで、例えば、伸縮性又は引張強度に優れる糸をベース糸に使用し、耐摩耗性に優れる糸を起毛用糸に使用するといった使い分けが可能になる。例えば、図３に示したように、ベース糸２１に対して起毛用糸２２を巻回した糸２３で基布２４を織編成することで、ベース糸２１と起毛用糸２２とを含む裏地を得ることができる。
【００２２】
ベース糸２１を使用する場合において、ベース糸２１は、起毛の土台となる基布を構成する。ベース糸２１は、５８デニール以下のものを使用することが好ましい。このような細めのベース糸を使用することによって、基布の厚みと、裏地の重量に占めるベース糸の重量とを小さくすることができる。ベース糸２１の繊度の下限値は、特に限定されないが、１０デニール以上とすることが好ましい。ベース糸は、４０デニール以下とすることがより好ましく、３２デニール以下とすることがより好ましい。
【００２３】
起毛用糸２２を使用する場合においては、起毛用糸２２は、図２に示したように、ベース糸２１を土台として、起毛された状態とされる。起毛するには、例えば、裏地の表面に摩擦を加えて、ベース糸２１に巻回された起毛用糸２２を起毛させる。起毛２２の毛足の長さは、起毛された状態で４．０ｍｍ以下とする。これにより、裏地の厚みを薄くすることができる。毛足の長さは、起毛の基端から先端までの長さをいう。毛足の長さは、２．５ｍｍ以下であることがより好ましく、１．８ｍｍ以下であることがより好ましい。毛足の長さの下限値は、例えば、０．５ｍｍ以上とすることが好ましい。毛足の長さは、例えば、起毛用糸を構成する繊維を起毛させた後に起毛を刈り込むことによって調節することができる。
【００２４】
起毛の毛足を短くすると、裏地の厚みを小さくすることができる。しかしながら、毛足が短いと生地の肌触り、質感、保温性が悪化することがある。そこで、起毛用糸を構成する繊維の数を１５０本以上にすることが好ましい。このようにすることで、起毛用糸を構成する繊維の太さを細くし、起毛を触った際にさらさらとした滑らかな肌触りを裏地に付与することが可能になる。また、これに加えて、起毛の密度を高めて、起毛に光沢を与えて、高級な質感を裏地に付与することができる。起毛用糸を構成する繊維の数は、１８０〜３００本であることがより好ましい。
【００２５】
上述の通り、ベース糸２１を使用する場合は、ベース糸２１の繊度は５８デニール以下とし、ベース糸の太さを細くすることが好ましい。裏地の厚みが一定の場合においては、ベース糸２１の太さを細くすることによって基布２４の厚みが小さくなるので、その分だけ起毛２２の量を増やすことができる。例えば、裏地の質量に対して起毛の質量が占める割合を５０質量％以上とすることができる。これによって、裏地の厚みを増加させずに、起毛の量を多くして、生地の保温性、肌触り、質感を向上させることが可能になる。上記割合は、６０質量％以上とすることがより好ましく、８８質量％以上とすることがさらに好ましい。上限については９９質量％以下とすることが好ましい。
【００２６】
上述の通り、裏地にベース糸２１を使用する場合はベース糸の繊度は５８デニール以下であり、ベース糸の太さは細くすることが好ましい。この場合は、ベース糸２１の太さが細いため、例えば、ベース糸２１から構成される基布の厚みの値で、起毛の厚みの値を除して、これに１００を乗じて求めた割合を、１５％以下にすることができる。これによって、裏地の厚みをできるだけ小さくしながらも、毛足の長さをできるだけ大きくして、生地の保温性、肌触り、質感を向上させることが可能になる。
【００２７】
ベース糸２１から構成される基布２４は、経編布から構成することが好ましい。経編布とすることで、裏地に伸縮性を付与することができる。これにより、表地と裏地とを重ねて構成した起毛生地にもかかわらず、衣服を着用した際に身体が動きやすくすることができる。また、経編布は横編布よりも緻密な組織となる。このため、起毛生地を経編布から構成し、起毛用糸を起毛させることで、起毛の密度を上昇させることができる。これによって、起毛の毛足を短くしたにもかかわらず、裏地の肌触りを滑らかにすることができる。
【００２８】
横編布は、損傷すると、糸が際限なくほどけてしまい、最終的には布地の破損に至る。経編布の場合は、万が一、起毛生地の裏地が損傷しても、際限なく糸がほどけることを防ぐことが可能である。これにより、起毛生地の耐久性を向上させることができる。
【００２９】
ベース糸は、例えば、ポリエステル、ナイロン、アクリル、及びポリウレタンからなる群より選ばれる少なくとも１種の合成繊維、又は綿、ウール、及びシルクからなる群より選ばれる天然繊維から構成することができる。
【００３０】
起毛用糸は、例えば、ポリエステル、ナイロン、及びアクリルからなる群より選ばれる少なくとも１種の合成繊維；又は綿、ウール、及びシルクからなる群より選ばれる天然繊維から構成することができる。中でも、起毛したときに毛玉ができにくく繊維が切れにくいポリエステルを使用することが好ましい。起毛用糸の繊度は、４０〜９８デニールであることが好ましく、５０〜８０デニールであることがより好ましく、６０〜７５デニールであることが特に好ましい。
【００３１】
上述の表地１４と、防風シート１３と、裏地１２とから構成される生地１１は、公知の方法によって縫製することで上衣、下衣、又はワンピースやつなぎ服などの上衣と下衣とが一体に構成された衣服などを構成することができる。本実施形態の起毛生地は、表地と裏地とを重ねた積層生地でありながらも厚みが小さいため、縫製の際にごわつかず縫製しやすい。
【００３２】
衣服を構成する生地は、ＪＩＳ  Ｌ  １０９６Ｂ法に準拠して求めた伸長率が４０％以上であることが好ましい。伸長率の上限については、特に限定されないが、１００％以下であることが好ましい。
【実施例】
【００３３】
以下、実施例を挙げてより具体的に説明する。【００３４】
［実施例１］
３０デニールのポリウレタン製のモノフィラメント（スパンデックス糸）で構成されたベース糸に７５デニールのポリエステル製のマルチフィラメント糸（フィラメント数２８８本）を起毛用糸として巻回した。このようにして得た複合糸で編機を使用して経編地を編成した。【００３５】
上記の経編地の表面に摩擦を加える起毛処理を施して、毛足の長さが１．５ｍｍとなるように起毛をカットして起毛された裏地を得た。なお、ベース糸に起毛処理を加える際には、経編地が破断しないように摩擦力を調節して行った。【００３６】
インジゴで染色された綿糸を経糸として使用し、伸縮性を有するポリウレタン繊維と綿繊維を含む弾性糸を緯糸として使用して、綾織組織からなるデニム地を得た。このデニム地を表地として、デニム地の裏面に対して、厚み８.０μｍであり、親水性であり、非多孔質のポリウレタンフィルム（嘉興南雄高分子有限公司、品番ＤＴＴＭ００８）を防風シートとして貼り付けた。そして、ポリウレタンフィルムの裏面に、上記で得た裏地を貼り付けた。ポリウレタンフィルムとデニム地と接着する際には、ポリウレタン接着剤（浙江多邦化工有限公司製、品番ＤＢ−２７５７）を使用した。ポリウレタンフィルム（嘉興南雄高分子有限公司、品番ＤＴＴＭ００８）と裏地とを接着する際にも同様にポリウレタン接着剤（浙江多邦化工有限公司製、品番ＤＢ−２７５７）を使用した。【００３７】
上記の製造方法で得た三層構造のデニム地を使用してデニムパンツを縫製した。これを使用して表１に記載した各項目について評価を行った。柔軟性及びストレッチ性の評価は、官能評価によって行い、伸長率と伸長回復率については、ＪＩＳ  Ｌ  １０９６Ｂ法に準拠して、横方向の伸長率と伸長回復率とを測定した。結果を表１に示す。【００３８】
［実施例２］
実施例１で使用したポリウレタン接着剤（浙江多邦化工有限公司製、品番ＤＢ−２７５７）に替えて湿気硬化型ポリウレタンホットメルト接着剤（上海安寧化工新材料有限公司、品番ＡＭ９６００）を使用して、デニム地及びポリウレタンフィルム並びにポリウレタンフィルム及び裏地を貼着した点以外は、実施例１と同様にして、デニムパンツを作製した。作成したデニムパンツについて、上記と同様にして、表１に記載した各物性と、裏地の肌触り、質感、及び保温性について評価を行った。結果を表１に示す。【００３９】
［比較例１］
防風シートの厚みを４０μｍの広東中山博鋭斯新材料股▲フン▼(株式)有限公司から市販されているポリウレタンフィルムに変更した点以外は、実施例２と同様にして、デニムパンツを作製した。作成したデニムパンツについて、上記と同様にして、表１に記載した各物性等について評価を行った。結果を表１に示す。【００４０】
［比較例２］
防風シートの厚みを４０μｍの広東中山博鋭斯新材料股▲フン▼(株式)有限公司のポリウレタンフィルムに変更した点以外は、実施例１と同様にして、デニムパンツを作製した。作成したデニムパンツについて、上記と同様にして、表１に記載した各物性等について評価を行った。結果を表１に示す。【００４１】
［比較例３］
防風シートの厚みを４０μｍの広東中山博鋭斯新材料股▲フン▼(株式)有限公司から市販されているポリウレタンフィルムに変更し；ベース糸の繊度が６０デニールであり、毛足の長さが６．０ｍｍであり、起毛用糸として７５デニールのポリエステル製のマルチフィラメント糸（フィラメント数１００本）を使用した裏地を使用した点以外は、実施例１と同様にして、デニムパンツを作製した。これについて、上記と同様にして、表１に記載した各物性等について評価を行った。結果を表１に示す。【００４２】
【表１】
2020017194.tif 000003
【００４３】
表１における柔軟性とは、デニムパンツを構成する生地を手で揉んだ際の軟らかさを示すものであり、二重丸、丸、三角、バツのうち、先に記載したものほど軟らかい触り心地で加えた力に追従して生地が曲がりやすかったものであり、後に記載したものほど硬い触り心地で曲がりにくいものであったことを示す。【００４４】
表１におけるストレッチ性とは、デニムパンツを構成する生地を、生地の横方向、つまりデニムパンツの幅方向に対して引っ張った際に伸びる量と伸ばす際の抵抗力を示すものである。二重丸、丸、バツのうち、先に記載したものほど伸び量が大きくそして伸ばす際の抵抗値が小さく、後に記載したものほど伸び量が小さくそして伸ばす際の抵抗値が大きかったことを示す。【００４５】
表１に示したように、実施例２のデニムパンツが柔軟性、ストレッチ性、及び伸長率において、最も優れていた。実施例１及び２のデニムパンツにおいては、防風シートを備えるにもかかわらず、伸長率が４０％以上であった。次いで実施例１のデニムパンツが柔軟性、ストレッチ性、及び伸長率において優れていた。実施例１及び実施例２のデニムパンツは、外観においては、通常のデニムパンツと遜色がなく、厚ぼったい感じのないすっきりとした印象であった。実施例１及び実施例２のデニムパンツは、裏地における起毛された繊維の密度が高く、微細な繊維による光の反射に起因する独特の光沢による質感があり、裏地の肌触りはなめらかなパウダータッチであった。さらに、実施例１及び実施例２のデニムパンツは、保温性においても優れていた。【００４６】
比較例１及び比較例２のデニムパンツは、柔軟性、ストレッチ性、及び伸長率において、実施例１及び実施例２のものよりも劣るものであった。比較例３のデニムパンツは、比較例２のものよりもストレッチ性、及び柔軟性においてさらに劣るものであったため、伸長率は測定しなかった。比較例３のデニムパンツは、ベース糸が比較的に太く、毛足も比較的に長いため、デニムパンツの外観が、通常のデニムパンツに比べて、膨らんだような厚ぼったい印象であった。また、比較例３のデニムパンツは、裏地における起毛された繊維の密度が低く、裏地の表面の触り心地が荒く、実施例１のような光沢がある質感ではなく、保温性においても実施例１及び実施例２のデニムパンツよりも劣るものであった。【００４７】
実施例１及び実施例２のデニムパンツでは、裏地の質量に対する起毛用糸の質量が占める割合は、９０質量％であった。なお、裏地の質量に対する起毛用糸の質量が占める割合は、次式で求めた。
Ｙ＝［Ａ÷（Ａ＋Ｂ）］×１００
ただし、Ｙは、裏地の質量に対する起毛用糸の質量が占める割合（質量％）であり、
Ａは、起毛用糸の質量（ｇ）であり、
Ｂは、ベース糸の質量（ｇ）である。【００４８】
実施例１及び実施例２のデニムパンツでは、ベース糸から構成される基布の厚みの値で、起毛された起毛用糸の厚み（起毛された糸の層の厚み）の値を除して、１００を乗じて求めた割合は、５％であった。【００４９】
実施例１及び実施例２のデニムパンツでは、起毛された起毛用糸が裏地のほとんどを占めており、基布を構成するベース糸が少なく、裏地の保温性、裏地の肌触り、裏地の質感の全ての項目において優れるものであった。
【符号の説明】
【００５０】
１１      生地
１２      裏地
１３      防風シート
１４      表地
【図１】
2020017194.tif 000004
【図２】
2020017194.tif 000005
【図３】
2020017194.tif 000006
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
伸縮性を有する表地と、裏地と、表地と裏地との間に配される防風シートとを有する衣服であって、
防風シートは、厚さが１３μｍ以下であり、防風性能を有する弾性膜であり、
裏地は、伸縮性を有する基布と、基布に配された起毛とを有しており、起毛の毛足の長さは４．０ｍｍ以下である衣服。
【請求項２】
裏地は、ベース糸と、複数の繊維から構成される起毛用糸との複合糸を含み、起毛用糸は起毛された状態であり、ベース糸の繊度は５８デニール以下である請求項１に記載の衣服。
【請求項３】
裏地は、ベース糸と、複数の繊維から構成される起毛用糸との複合糸を含み、起毛用糸を構成する繊維の数は１５０本以上であり、起毛用糸は起毛された状態である請求項１又は２に記載の衣服。
【請求項４】
裏地の質量に対して起毛の質量が占める割合は、５０質量％以上である請求項１ないし３のいずれかに記載の衣服。
【請求項５】
起毛の厚みで基布の厚みを除して求めた割合は、１５％以下である請求項１ないし４のいずれかに記載の衣服。
【請求項６】
表地と防風シート、又は裏地と防風シートとは、湿気で硬化するウレタン樹脂を含有するホットメルト接着剤で接着されている請求項１ないし５のいずれかに記載の衣服。
【手続補正２】
【補正対象書類名】明細書
【補正対象項目名】００１０
【補正方法】変更
【補正の内容】
【００１０】
上記の衣服において、裏地は、ベース糸と、複数の繊維から構成される起毛用糸との複合糸を含み、起毛用糸は起毛された状態であり、ベース糸の繊度は５８デニール以下であることが好ましい。上記の衣服において、裏地は、ベース糸と、複数の繊維から構成される起毛用糸との複合糸を含み、起毛用糸を構成する繊維の数は１５０本以上であり、起毛用糸は起毛された状態であることが好ましい。裏地の質量に対して起毛の質量が占める割合は、５０質量％以上であることが好ましい。起毛の厚みで基布の厚みを除して求めた割合は、１５％以下であることが好ましい。表地と防風シート、又は裏地と防風シートとは、湿気で硬化するウレタン樹脂を含有するホットメルト接着剤で接着されていることが好ましい。
【手続補正３】
【補正対象書類名】明細書
【補正対象項目名】００２６
【補正方法】変更
【補正の内容】
【００２６】
上述の通り、裏地にベース糸２１を使用する場合はベース糸の繊度は５８デニール以下であり、ベース糸の太さは細くすることが好ましい。この場合は、ベース糸２１の太さが細いため、例えば、起毛の厚みの値で、ベース糸２１から構成される基布の厚みの値を除して、これに１００を乗じて求めた割合を、１５％以下にすることができる。これによって、裏地の厚みをできるだけ小さくしながらも、毛足の長さをできるだけ大きくして、生地の保温性、肌触り、質感を向上させることが可能になる。
【手続補正４】
【補正対象書類名】明細書
【補正対象項目名】００４８
【補正方法】変更
【補正の内容】
【００４８】
実施例１及び実施例２のデニムパンツでは、起毛された起毛用糸の厚み（起毛された糸の層の厚み）の値で、ベース糸から構成される基布の厚みの値を除して、１００を乗じて求めた割合は、５％であった。
【国際調査報告】
2020017194.tif 000007
2020017194.tif 000008
2020017194.tif 000009
2020017194.tif 000010